(57)【要約】  不織シートは、鞘／芯ポリマー繊維を含有し、鞘のポリマーは、芯のポリマーの融点よりも少なくとも摂氏１５度高い融点を有する。好ましくは、鞘のポリマーはポリフェニレンスルフィドであり、かつ芯のポリマーはポリエチレンテレフタレートである。不織シートは、電気絶縁に使用するのに好適な複合積層体を製造するためにフィルムと共に使用可能である。
2012512336.tif 000002
【特許請求の範囲】
【請求項１】
実質的に連続な熱可塑性ポリマーフィラメントの網状構造を含む不織シートであって、前記ポリマーフィラメントが、それぞれ個別に、少なくとも第１のポリマーと第２のポリマーとを含む複数のポリマーを含み、前記第１のポリマーの融点が、前記第２のポリマーの融点よりも少なくとも１５℃高く、前記個別のポリマーフィラメントがさらに、
（１）前記第１のポリマーが前記第１および前記第２のポリマーの全重量の１０〜７０重量パーセントを占め、
（２）前記第２のポリマーが前記第１および前記第２のポリマーの全重量の３０〜９０重量パーセントを占め、かつ
前記フィラメントの網状構造が、
（ａ）前記第１のポリマーが融着固結網状構造の連続相を形成し、かつ
（ｂ）前記第２のポリマーが融着固結網状構造の分散相を形成するように、
固結かつ融着されていることを特徴とする、不織シート。
【請求項２】
前記第１のポリマーが、ポリアリーレンスルフィド、ポリイミド、液晶ポリエステル、フルオロポリマー、およびそれらの混合物からなる群から選択される、請求項１に記載の不織シート。
【請求項３】
前記ポリアリーレンスルフィドがポリフェニレンスルフィドである、請求項２に記載の不織シート。
【請求項４】
前記第２のポリマーが、ポリオレフィン、ポリエステル、ポリアミド、およびそれらの混合物からなる群から選択される、請求項１に記載の不織シート。
【請求項５】
前記ポリエステルがポリエチレンテレフタレートである、請求項２に記載の不織シート。
【請求項６】
請求項１に記載の不織シートを含む、電気デバイス用の電気絶縁部品。
【請求項７】
高分子フィルムの少なくとも片面に隣接して定置されかつそれに接合された１枚以上の不織シートを含む、電気デバイスに有用な絶縁部材であって、前記不織シートが、
実質的に連続な熱可塑性ポリマーフィラメントの網状構造を含み、前記ポリマーフィラメントが、それぞれ個別に、少なくとも第１のポリマーと第２のポリマーとを含む複数のポリマーを含み、前記第１のポリマーの融点が、前記第２のポリマーの融点よりも少なくとも１５℃高く、前記個別のポリマーフィラメントがさらに、
（１）前記第１のポリマーが前記第１および前記第２のポリマーの全重量の１０〜７０重量パーセントを占め、
（２）前記第２のポリマーが前記第１および前記第２のポリマーの全重量の３０〜９０重量パーセントを占め、かつ
前記フィラメントの網状構造が、
（ａ）前記第１のポリマーが融着固結網状構造の連続相を形成し、かつ
（ｂ）前記第２のポリマーが融着固結網状構造の分散相を形成するように、
固結かつ融着されていることを特徴とする、絶縁部材。
【請求項８】
前記高分子フィルムがポリエステルフィルムである、請求項７に記載の絶縁部材。
【請求項９】
スロットライナー、クロージャー、ウェッジ、またはスティックの形態を有する、請求項７に記載の絶縁部材。
【請求項１０】
請求項７に記載の絶縁部材を含む、電気デバイス。
【請求項１１】
以下の工程、すなわち、
（ｉ）矩形スロットジェットにより提供される細化力の存在下で７ミクロン超の平均繊維直径を有する繊維を３５００〜５０００ｍ／分で溶融紡糸する工程（ただし、前記繊維はさらに、芯および鞘のポリマーの全重量を基準にして１０〜７０重量パーセントの第１のポリマーのアモルファス鞘成分と、芯および鞘のポリマーの全重量を基準にして３０〜９０重量パーセントの繊維状の第２のポリマーの芯成分と、を含み、前記第１のポリマーの融点は、前記第２のポリマーの融点よりも少なくとも１５℃高いものとする）、
（ｉｉ）形成ベルト上に繊維の不織ウェブを形成する工程、
（ｉｉｉ）前記繊維の不織ウェブを加熱結合ロールに通して前記繊維を融着させる工程、その後、
（ｉｖ）前記融着繊維ウェブを平滑カレンダー処理することにより、前記第１のポリマー材料のアモルファス鞘を実質的に結晶の連続相に変換し、さらに前記不織ウェブを圧縮および緻密化して前記繊維状の第２のポリマーを前記第１のポリマーの連続相中に包埋する工程、
を含む、多成分高分子繊維の不織シートの製造方法。
【請求項１２】
前記第１のポリマーが、ポリアリーレンスルフィド、ポリイミド、液晶ポリエステル、フルオロポリマー、およびそれらの混合物からなる群から選択される、請求項１１に記載の方法。
【請求項１３】
前記ポリアリーレンスルフィドがポリフェニレンスルフィドである、請求項１２に記載の方法。
【請求項１４】
前記第２のポリマーが、ポリオレフィン、ポリエステル、ポリアミド、およびそれらの混合物からなる群から選択される、請求項１１に記載の方法。
【請求項１５】
前記ポリエステルがポリエチレンテレフタレートである、請求項１４に記載の不織シート。
【発明の詳細な説明】
【技術分野】
【０００１】
本特許出願は、２００８年１２月１５日出願の特許出願第１２／３３４，９０４号の一部継続出願である。
【０００２】
本発明は、特定の繊維の選択により改良された耐電圧特性を有する不織シートに関する。
【背景技術】
【０００３】
米国特許出願公開第２００５／０２６９０１１Ａ１号明細書には、ポリアリーレンスルフィドと結晶促進剤とのブレンドからスパンボンド布を製造する方法が開示されている。米国特許第６，９４９，２８８号明細書には、ポリアリーレンスルフィド成分を有する多成分繊維および種々の製品へのその繊維の組込みが開示されている。
【発明の概要】
【発明が解決しようとする課題】
【０００４】
公知の布よりも優れた性質を有する不織シートの必要性が存在する。
【課題を解決するための手段】
【０００５】
本発明は、実質的に連続な熱可塑性ポリマーフィラメントの網状構造を含む不織シートに関する。このポリマーフィラメントは、それぞれ個別に、少なくとも第１のポリマーと第２のポリマーとを含む複数のポリマーを含み、第１のポリマーの融点は、第２のポリマーの融点よりも少なくとも１５℃高く、個別のポリマーフィラメントはさらに、
（１）第１のポリマーが第１および第２のポリマーの全重量の１０〜７０重量パーセントを占め、
（２）第２のポリマーが第１および第２のポリマーの全重量の３０〜９０重量パーセントを占め、かつ
フィラメントの網状構造が、
（ａ）第１のポリマーが融着固結網状構造の連続相を形成し、かつ
（ｂ）第２のポリマーが融着固結網状構造の分散相を形成するように、
固結かつ融着されていることを特徴とする。
【０００６】
不織シートは、とくにさらなる誘電体シートと組み合わされた場合、絶縁材料として有用である。
【図面の簡単な説明】
【０００７】
【図１】繊維を製造して繊維から不織ウェブまたは不織シートを形成する典型的なプロセスを示している。
【図２】本発明で利用される追加のカレンダープロセスを示している。
【図３】本発明で使用される他の選択肢のカレンダープロセスを示している。
【図４】電気絶縁積層体の製造に使用されるプロセスの概略図である。
【発明を実施するための形態】
【０００８】
定義：
多成分繊維とは、繊維が１種超のポリマーで構成されていることを意味する。繊維が２成分である好ましい一実施形態では、２種の熱可塑性ポリマーを用いて鞘芯配置で溶融紡糸されていることを意味する。
【０００９】
「１種超のポリマー」という語句は、異なる化学構造を有するポリマーだけでなく、類似構造を有するが異なる融点を有するポリマーをも包含することを意味する。
【００１０】
不織とは、機械的連結により、繊維の融着により、または接合媒体を用いて結合することにより保持一体化されたランダムウェブまたはランダムマットの形態のテキスタイル繊維の集成体を意味する。
【００１１】
考察：
本発明に係る好ましい最終物品は、誘電体フィルムと組み合わされた不織シートであり、この物品は、電気絶縁に使用するのに好適である。不織シートは、優れた機械的強度、耐初期引裂き性、および伸び率を有する。不織シートはまた、増強された耐電圧性を電気絶縁成分に付与する。
【００１２】
不織シートは、７ミクロン超の平均直径を有する多成分鞘／芯高分子繊維から製造される。平均繊維直径の好ましい範囲は、１４〜２１ミクロンの範囲である。
【００１３】
例示を目的として、多成分鞘／芯高分子繊維は、断面が丸形、三葉形、五葉形、八葉形、クリスマスツリー形、ダンベル形、海島形、さもなければ星形でありうる。繊維はまた、サイドバイサイド配置であってもよい。鞘のポリマー成分は、第１のポリマーとして参照され、芯のポリマー成分は、第２のポリマーとして参照される。
【００１４】
芯成分は、芯および鞘のポリマーの全重量を基準にして３０〜９０重量パーセントの範囲内で存在する第２のポリマーを含有する。したがって、鞘成分は、１０〜７０重量パーセントの範囲内の第１のポリマーを含有する。第２のポリマーの好ましい範囲は、３０〜５０重量パーセントの範囲であり、したがって、第１のポリマーの好ましい範囲は、５０〜７０重量パーセントの範囲である。
【００１５】
繊維の鞘／芯構造のさらなる要件は、第２のポリマー（芯）の融点よりも少なくとも摂氏１５度高い第１のポリマー（鞘）の融点である。典型的には、融点の差は、少なくとも摂氏２０度である。したがって、鞘は、芯よりも高い熱安定性を有する。
【００１６】
本発明の好ましい一実施形態は、芯がポリオレフィン、ポリエステル、またはポリアミドのようなポリマー（第２のポリマー）から形成され、かつ鞘がポリアリーレンスルフィド、ポリイミド、液晶ポリエステル、またはポリテトラフルオロエチレンのような溶融加工性ポリマー（第１のポリマー）から形成された鞘／芯繊維から製造される不織シートに関する。好ましい実施形態では、鞘は、３００℃で測定した場合に２３００〜２７００ポアズの推定ゼロ剪断粘度を有するポリフェニレンスルフィドを含有し、かつ芯成分は、ポリエチレンテレフタレートである。
【００１７】
第１および第２のポリマーは、鞘の融点が芯の融点よりも少なくとも１５℃高いことを条件として、第２のポリマー中にポリオレフィン、ポリエステル、またはポリアミド、および第１のポリマー中にポリアリーレンスルフィド、ポリイミド、液晶ポリエステル、またはポリテトラフルオロエチレンを単独または組合せのいずれかで含みうる。
【００１８】
多成分繊維を形成する高分子成分は、従来の添加剤および性能向上剤、たとえば、染料、顔料、酸化防止剤、紫外線安定剤、紡糸仕上げ剤、耐電圧性増量剤などを含みうる。高分子組成物中で結晶化促進添加剤を使用してもよい。
【００１９】
本発明の一実施形態では、第１のポリマーは、任意選択量の無機耐電圧性増量剤を含有し、一方、第２のポリマーは、含有しない。好適な耐電圧性増量材料としては、ヒュームドシリカおよびヒュームド二酸化チタンが挙げられる。
【００２０】
ステープル形態の多成分繊維からシートを単独で形成するプロセスをはじめとして、多成分繊維を有する不織シートを形成する先行技術のプロセスを使用することが可能である。そのようなステープル繊維不織布は、繊維のカーディングまたはガーネッティングまたはエアレイイングまたはウェットレイイングをはじめとするいくつかの当該技術分野で公知の方法により作製可能である。ステープル繊維は、好ましくは、約０．５〜６．０デニール毎フィラメントおよび約０．６ｃｍ〜１０ｃｍの繊維長さを有する。
【００２１】
不織シート中の繊維は、フィラメントのいかなる意図的な切断をも行うことなく紡糸されて直接シートにされた連続フィラメントでありうる。不織シートは、スパンボンディングやメルトブローイングのように当該技術分野で公知の連続フィラメント熱可塑性ウェブを紡糸かつ固結するための図１中の１０に概略的に示されたプロセスから製造可能である。図１は、溶融押出し機１、繊維細化・分散装置２、コンベヤーテーブル３、加熱結合カレンダー４、および引取りロール５を示している。細化力は、矩形スロットジェットにより繊維束に提供されなければならない。３５００〜５０００ｍ／分の線速度で繊維を紡糸することにより、有意量の第２のポリマーは結晶化され、一方、第１のポリマーは結晶化されない。積層品の作製に好適な多成分スパンボンドウェブは、当該技術分野で公知の方法を用いて、たとえば、Ｂａｎｓａｌらに付与された米国特許第６，５４８，４３１号の明細書に記載されるように、作製可能である。多成分繊維は、Ｒｕｄｉｓｉｌｌらに付与された米国特許第５，８８５，９０９号の明細書に開示されるように、多数の孔を有する紡糸ビームから可動水平ベルト上に繊維を溶融紡糸することにより不織シートに組込み可能である。不織布の作製に好適な連続フィラメントウェブは、好ましくは、０．５〜２０デニール毎フィラメントの連続フィラメントを含み、好ましいデニール毎フィラメント範囲は１〜５である。
【００２２】
不織シートは、所望の多孔度レベル、第１のポリマーの結晶化度、および坪量を有するシートが得られるように、図２中の２０に概略的に示されるさらなるカレンダー工程に付さなければならない。図２には、供給ロール２５、一連の平滑カレンダーロール２１〜２４、および引取りロール２６が存在する。カレンダーロールの個数は、所要により、増加または減少が可能である。図３は、カレンダーロールの他の選択肢の構成を示している。３０に概略的に示されているのは、供給ロール３１、２個の平滑カレンダーロール３２、および１個の引取りロール３３である。平滑カレンダー処理とは、ロールが平滑でありかついかなるエンボスパターンをも含まないことを意味する。このカレンダー工程は、個別の操作として実施可能であるか、または図１に示されるウェブ形成ラインに組み込んでフィラメント結合ロールの後に配置可能である。カレンダープロセス時、実質的にアモルファスである鞘ポリマーは、流動し、実質的に結晶質になり、そして連続相を形成する。芯材の結晶化のいくらかの増加も観察される。しかしながら、芯繊維は、鞘材の連続相中に繊維状フィラメントの個別領域として残存する。カレンダー処理された不織シートの良好な性質を得るのに必要なパラメーター、たとえば、ロール温度、ロール圧力、線速度、ローラーとの接触時間などは、繊維鞘の高分子組成に依存しておよびそれほどでもないが芯の高分子組成に依存して異なる。カレンダー処理は、９０℃〜２４０℃の温度範囲内で実施可能であり、温度を高くするほど、より速い線速度が可能になる。好ましいカレンダー処理条件は、約３５００Ｎ／ｃｍのニップ圧で約２００℃である。これにより、３０〜３５０ｇｓｍの範囲内の坪量を有する不織シートまたは不織ウェブが製造される。より好ましくは、坪量範囲は、３０〜３００ｇｓｍ、最も好ましくは５０〜１５０ｇｓｍである。カレンダープロセスは、図１に従って製造されたカレンダー処理されていないシートの引裂き強度と比較した場合、カレンダー処理された不織シートの引裂き強度にいかなる劣化をも引き起こさなかった。
【００２３】
不織シートは、電気絶縁に使用するのに好適な複合積層体を製造するためにフィルムと共に使用可能である。そのような積層体では、フィルムは、所望の誘電性を提供し、低多孔度の不織シートは、その誘電性の損失を最小限に抑える。不織シートは、電気部品で耐電圧性を向上させるのにとくに好適である。フィルムは、少なくとも１枚の不織シートに隣接して定置かつ接合されて複合体を形成する。２枚の不織シートを使用する場合、フィルムを２枚のシート間に挟置することにより、電気デバイスに実装する前またはデバイスに実装した後、複合積層体をマトリックス樹脂またはワニスで含浸させることが可能である。含浸樹脂はまた、添加剤を含みうる。フィルムは、フィルム、液体、粉末、またはペーストであってもよい接着剤により不織シートに接合される。接着剤の硬化温度は、繊維のポリマーの融点よりも、好ましくは少なくとも摂氏１０度低くなければならない。熱硬化性接着剤または熱可塑性接着剤のいずれも、使用可能である。ウレタン接着剤はとくに好適である。いくつかの状況下では、ＰＰＳフィルムまたは結合性フィルムを利用するのであれば、加熱積層もまた可能なこともある。好適な結合性フィルムとしては、ＰＥＴフィルムの外側に１層または複数層のアモルファスＰＥＴ層を有するＰＥＴフィルムが挙げられる。加熱積層用の好適なＰＰＳフィルムとしては、東レ製のトレリナ（登録商標）ＰＰＳが挙げられる。図４は、電気絶縁積層体を製造するためのプロセスの一実施形態を４０に示している。スプレーヘッド４２を利用してフィルム４１の片面または両面に接着剤を適用し、次に、オーブン４３に通して接着剤中に存在する溶媒の大部分を除去する。グラビアコーティングは、接着剤を適用する代替手段４２である。次に、本発明に係る不織シート４４をフィルムの少なくとも一方の表面上に配置し、続いて、カレンダーロール４５で積層体を固結する。
【００２４】
フィルムの片面上の単層不織シートが好ましい実施形態であるが、フィルムに接触する多層不織布の層が以上に記載の多成分繊維から製造されるかぎり、多層不織布を使用することが可能である。不織シートの坪量および厚さは、決定的なものでなく、最終積層体の最終用途に依存する。いくつかの好ましい実施形態では、坪量は、５０〜１５０グラム毎平方メートルであり、積層構造体中の不織シートの最終厚さは、５０〜１２５マイクロメートルである。
【００２５】
任意の好適なフィルムを使用することが可能である。熱可塑性フィルムを選択する場合、有用な例としては、ポリエステル、ポリアミド、ポリ（フェニレンスルフィド）（ＰＰＳ）、および／または他の熱可塑性材料が挙げられる。熱可塑性フィルムは、均一材料でありうるか、または異なる層中に異なる熱可塑性プラスチックを有する層状構造体でありうる。いくつかの実施形態では、好ましいポリエステルとしては、ポリ（エチレンテレフタレート）、ポリ（エチレンナフタレート）、および液晶ポリエステルが挙げられる。
【００２６】
ポリ（エチレンテレフタレート）（ＰＥＴ）は、ジエチレングリコール、シクロヘキサンジメタノール、ポリ（エチレングリコール）、グルタル酸、アゼライン酸、セバシン酸、イソフタル酸などをはじめとするさまざまなコモノマーを含みうる。これらのコモノマーに加えて、トリメシン酸、ピロメリト酸、トリメチロールプロパンおよびトリメチロールエタン、ならびにペンタエリトリトールのような分岐剤を使用することが可能である。ポリ（エチレンテレフタレート）は、テレフタル酸もしくはその低級アルキルエステル（たとえば、ジメチルテレフタレート）のいずれかとエチレングリコールとから、またはこれらのブレンドもしくは混合物から、公知の重合技術により取得可能である。ポリ（エチレンナフタレート）（ＰＥＮ）は、２，６−ナフタレンジカルボン酸とエチレングリコーとから公知の重合技術により取得可能である。市販のＰＥＴフィルムおよびＰＥＮフィルムの例は、それぞれＤｕＰｏｎｔ−Ｔｅｉｊｉｎ  Ｆｉｌｍｓにより販売されているＭＹＬＡＲ（登録商標）フィルムおよびＴＥＯＮＥＸ（登録商標）フィルムである。
【００２７】
「液晶ポリエステル」（ＬＣＰ）とは、本明細書中では、米国特許第４，１１８，３７２号明細書に記載されるように、ＴＯＴ試験または任意の合理的なその変法を用いて試験した場合に異方性であるポリエステルを意味する。液晶ポリエステルの好ましい一形態は、全芳香族である。フィルム用として可能なＬＣＰ組成物およびフィルムのタイプは、たとえば、Ｊｅｓｔｅｒらに付与された米国特許第５，２４８，５３０号明細書に記載されている。ＰＰＳフィルムの市販品の一例は、東レ社により販売されているトレリナ（登録商標）フィルムである。
【００２８】
他の材料、とくに、熱可塑性組成物中に見いだされることが多いものまたは熱可塑性組成物中で使用すべく製造されたものもまた、フィルム中に存在可能である。これらの材料は、好ましくは、使用時の物品の操作環境下で化学的に不活性であり、かつ適度に熱安定性でなければならない。そのような材料としては、たとえば、充填剤、補強剤、染料、顔料、酸化防止剤、安定剤、および核剤のうちの１つ以上が挙げられうる。他のポリマーもまた、存在可能であり、したがって、ポリマーブレンドを形成する。いくつかの実施形態では、組成物は、約１〜約５５重量パーセントの充填剤および／または補強剤、より好ましくは約５〜約４０の重量パーセントのこれらの材料を含有可能である。
【００２９】
一実施形態では、熱可塑性フィルムはまた、熱硬化性材料の内層を含有可能である。たとえば、ＤｕＰｏｎｔにより販売されているＫＡＰＴＯＮ（登録商標）ＥＫＪフィルムは、構造体の内部に熱硬化性ポリイミド層を含む熱可塑性ポリイミド外層を有する。
【００３０】
複合体を製造する加熱積層プロセスは、当該技術分野で周知であり、例としては、プラテンプレスもしくは真空バッグのようなバッチプロセスまたはダブルベルトプレスのような連続プロセスが挙げられる。
【００３１】
本発明に係る不織ウェブを含む積層体から製造される絶縁部品としては、スロットライナー、クロージャー、ウェッジ、およびスティックが挙げられる。
【００３２】
以下の実施例では、とくに指定がないかぎり、部およびパーセントはすべて重量基準であり、度は摂氏である。本発明に従って作製された実施例は、数値により表される。対照または比較例は、文字により表される。比較例および本発明の実施例に関するデータおよび試験結果を表１に示す。
【００３３】
試験方法
ＡＳＴＭ  Ｄ８２８−９７に準拠して、幅２．５４ｃｍおよびゲージ長１８ｃｍの試験試料を用いて、Ｉｎｓｔｒｏｎ型試験機により、不織シートの引張り強度および破断伸びを測定した。機械方向の結果のみを報告する。
【００３４】
７．６２ｃｍのゲージ長でＡＳＴＭ  Ｄ１００４−０７に準拠してＩｎｓｔｒｏｎ型試験機により耐初期引裂き性をも測定した。機械方向の結果のみを報告する。
【００３５】
ＡＳＴＭ  Ｄ３７４−９９  Ｍｅｔｈｏｄ  Ｅに準拠して不織シートの厚さを測定した。ＡＳＴＭ  Ｄ６４６−９６に準拠して不織シートの坪量を取得した。
【００３６】
ＡＳＴＭ  Ｄ２２７５に準拠して耐電圧性を調べた。３６０Ｈｚの周波数で材料０．００１インチあたり２５０Ｖを印加して２３℃で試験を行った。
【００３７】
１．２２ｋＰＡの圧力差で１００ｍＬの空気がシートを貫通する時間量として、ＴＡＰＰＩ  Ｔ４６０  ｏｍ−０２に準拠して、不織シートの空気抵抗を測定した。データを秒単位で報告する。
【００３８】
ＡＳＴＭ  Ｍｅｔｈｏｄ  Ｄ３４１８により融点ならびに融解および結晶化のエンタルピーを測定した。融点は、融解吸熱グラフの最大値として取得され、１０℃／分の加熱速度で示差走査熱量計（ＤＳＣ）を用いて最初の加熱サイクルで測定される。
【００３９】
以下のように平均繊維直径を決定した。細化ジェットの真下で繊維束を注意深く捕集した。次に、光学顕微鏡下で観察するために、繊維束を準備した。次に、コンピューターを用いて繊維束のディジタル画像を取り込んだ。明確に識別可能な少なくとも３０本の微細な繊維の直径を写真から測定して記録した。欠陥（すなわち、微細な繊維の塊、ポリマーの液滴、および微細な繊維の交差）は、含まれていなかった。各サンプルの平均（期待値）繊維直径を計算した。
【００４０】
銅放射線を用いてＰＡＮａｌｙｔｉｃａｌ  Ｘ’Ｐｅｒｔ  ＭＰＤ回折計によりＸ線回折サンプルを試験した。入射ビーム用および回折ビーム用の光学素子に対する固定１／２度スリットおよび０．３ｍｍの受光スリットを用いて反射モードで分析を行った。この装置は、湾曲グラファイトモノクロメーターを備えた比例検出器を有していた。走査パラメーターは、１点あたり２０秒間で０．１５度のステップサイズを用いて５〜４０度の２θであった。ＰＡＮａｌｙｔｉｃａｌにより提供されたシリコンのサンプルを用いて機器を校正した。
【００４１】
走査型電子顕微鏡（ＳＥＭ）画像化サンプルを適切な実施例から切り取って、アルミニウム製ＳＥＭスタブ上に配置した。スタブをスパッターコーター中に配置して、金／パラジウムの薄層（１〜２オングストローム）で８０〜１００秒間コーティングした。このコーティングは、ＳＥＭに必要な導体として機能する。スタブをマウント中に挿入し、ＳＥＭチャンバー内に配置した。真空引きを行った後、二次放出（ＳＥ）モードで８〜１１ｍｍの作動距離でさまざまな倍率で各サンプルを画像化した。すべての画像を電子的に取り込んで保存した。ＰＥＴ／ＰＰＳマトリックスからＰＥＴを溶解除去するために、いくつかの実施例を室温でヘキサフルオロイソプロパノール（ＨＦＩＰ）中に３〜４時間浸漬した。これらの実施例のサンプルを２インチ×６インチストリップに切り出して、１００ｍＬのＨＦＩＰ中に３〜４時間浸漬した。浸漬後、サンプルをＨＦＩＰ溶液から取り出し、メタノールで濯ぎ、そして空気乾燥させた。
【実施例】
【００４２】
実施例１
この実施例では、ポリ（エチレンテレフタレート）（ＰＥＴ）成分とポリ（フェニレンスルフィド）（ＰＰＳ）成分とから二成分スパンボンド布を製造した。ＰＥＴ成分は、０．６３ｄＬ／ｇの固有粘度を有し、Ｃｒｙｓｔａｒ（登録商標）ポリエステル（Ｍｅｒｇｅ  ４４１５）という商品名でＥ．Ｉ．ＤｕＰｏｎｔ  ｄｅ  Ｎｅｍｏｕｒｓ（Ｗｉｌｍｉｎｇｔｏｎ，ＤＥ）から入手可能である。Ｆｏｒｔｒｏｎ（登録商標）ＰＰＳという商品名でＴｉｃｏｎａ  Ｅｎｇｉｎｅｅｒｉｎｇ  Ｐｏｌｙｍｅｒｓ（Ｆｌｏｒｅｎｃｅ，ＫＹ）から入手可能なＰＰＳ成分は、７０ｗｔ％のグレード０３０９Ｃ１と３０ｗｔ％のグレード０３１７Ｃ１との混合物であった。ＰＰＳ成分は、３００℃で測定された約２５００ポアズの推定ゼロ剪断粘度を有していた。１２０℃の温度の通気乾燥機でＰＥＴ樹脂を５０百万分率未満の湿分含有率まで乾燥させた。１１５℃の温度の通気乾燥機でＰＰＳ樹脂を１５０百万分率未満の湿分含有率まで乾燥させた。ＰＥＴポリマーを２９０℃の押出し機で加熱し、ＰＰＳ樹脂を２９５℃の個別の押出し機で加熱した。２種のポリマーを紡糸パックアセンブリーに計量導入し、そこで２種の溶融体ストリームを個別に濾過し、次に、組み合わせて分配プレートのスタックに通し、鞘芯断面を有する多列のスパンボンド繊維を提供した。そのような処理は、当業者に周知である。ＰＥＴ成分は芯を構成し、ＰＰＳ成分は鞘を構成した。
【００４３】
４３１６個の丸形キャピラリー開口からなる紡糸パックアセンブリーを２９５℃に加熱し、ＰＰＳポリマーおよびＰＥＴポリマーを０．８ｇ／孔／分のポリマースループット量で各キャピラリーに通して紡糸した。ＰＥＴ成分は、スパンボンド繊維の全重量の７０重量％を占めた。１２２ｃｍの長さにわたり延在するクロスフロークエンチで繊維を冷却した。矩形スロットジェットにより繊維束に細化力を提供した。紡糸パックとジェット入口との間の距離は、９２．５ｃｍであった。ジェットから出た繊維を５０．１ｍ／分で移動する形成ベルト上に捕集した。ベルトの下側に真空を適用して繊維をベルトに押し付けるのを支援した。繊維は、１４．５ミクロンの平均直径を有していた。次に、図１に示されるように、スパンボンド層をエンボスロールとアンビルロールとの間に通して、フィラメント間結合を達成した。結合条件は、１３５℃のロール温度および８７５Ｎ／ｃｍのニップ圧であった。加熱結合の後、巻取り機を用いてスパンボンドシートからロールを形成した。
【００４４】
次に、すでに結合されている不織ウェブのさらなる緻密化を達成するために、追加の工程で、不織ウェブを平滑カレンダー処理した。使用したプロセスは、図２に示される。線速度は、１８．３ｍ／分であった。カレンダーロール１および４は、５０ｃｍの外径を有するナイロン複合材シェル付き平滑非加熱ロールであった。カレンダーロール２および３は、４６ｃｍの外径を有する加熱ステンレス鋼ロールであった。鋼ロールを２００℃の表面温度に加熱した。３１００Ｎ／ｃｍのニップ圧下のカレンダーロール１および２間のニップにシートを通した。次に、シートは、カレンダーロール２の周りを移動し、カレンダーロール２および３間のオープンニップを通過した。次に、シートは、カレンダーロール３の周りを抱いてカレンダーロール３および４間のニップを通過した。カレンダーロール３および４間のニップ圧は、３５００Ｎ／ｃｍであった。カレンダー処理後、スパンボンドシートは、９０ｇ／ｍ2の坪量を有していた。
【００４５】
実施例２
この実施例では、ポリ（エチレンテレフタレート）（ＰＥＴ）成分とポリ（フェニレンスルフィド）（ＰＰＳ）成分とから二成分スパンボンド布を製造した。ＰＥＴ成分は、０．６３ｄＬ／ｇの固有粘度を有し、Ｃｒｙｓｔａｒ（登録商標）ポリエステル（Ｍｅｒｇｅ  ４４１５）という商品名でＥ．Ｉ．ＤｕＰｏｎｔ  ｄｅ  Ｎｅｍｏｕｒｓから入手可能である。Ｆｏｒｔｒｏｎ（登録商標）ＰＰＳという商品名でＴｉｃｏｎａ  Ｅｎｇｉｎｅｅｒｉｎｇ  Ｐｏｌｙｍｅｒｓから入手可能なＰＰＳ成分は、７０ｗｔ％のグレード０３０９Ｃ１と３０ｗｔ％のグレード０３１７Ｃ１との混合物であった。ＰＰＳ成分は、３００℃で測定された約２５００ポアズの推定ゼロ剪断粘度を有していた。１２０℃の温度の通気乾燥機でＰＥＴ樹脂を５０百万分率未満の湿分含有率まで乾燥させた。１１５℃の温度の通気乾燥機でＰＰＳ樹脂を１５０百万分率未満の湿分含有率まで乾燥させた。ＰＥＴポリマーを２９０℃の押出し機で加熱し、ＰＰＳ樹脂を２９５℃の個別の押出し機で加熱した。２種のポリマーを紡糸パックアセンブリーに計量導入し、そこで２種の溶融体ストリームを個別に濾過し、次に、組み合わせて分配プレートのスタックに通し、鞘芯断面を有する多列のスパンボンド繊維を提供した。ＰＥＴ成分は芯を構成し、ＰＰＳ成分は鞘を構成した。
【００４６】
２１５８個の丸形キャピラリー開口からなる紡糸パックアセンブリーを２９５℃に加熱し、ＰＰＳポリマーおよびＰＥＴポリマーを１．４ｇ／孔／分のポリマースループット量で各キャピラリーに通して紡糸した。ＰＥＴ成分は、スパンボンド繊維の全重量の５０重量％を占めた。１２２ｃｍの長さにわたり延在するクロスフロークエンチで繊維を冷却した。矩形スロットジェットにより繊維束に細化力を提供した。紡糸パックとジェット入口との間の距離は、９２．５ｃｍであった。ジェットから出た繊維を４３．８ｍ／分で移動する形成ベルト上に捕集した。繊維は、１７．５ミクロンの平均直径を有していた。ベルトの下側に真空を適用して繊維をベルトに押し付けるのを支援した。次に、図１に示されるように、スパンボンド層をエンボスロールとアンビルロールとの間に通して、フィラメント間結合を達成した。結合条件は、１３５℃のロール温度および８７５Ｎ／ｃｍのニップ圧であった。加熱結合の後、巻取り機を用いてスパンボンドシートからロールを形成した。
【００４７】
次に、実施例１の場合と同様に不織ウェブを平滑カレンダー処理した。カレンダー処理後、スパンボンドシートは、７８ｇ／ｍ2の坪量を有していた。
【００４８】
この不織ウェブのエッチング断面像を走査型電子顕微鏡下で検査した。エッチング媒体は、ポリエステル成分を溶解するがＰＰＳ材料を元のまま保持するヘキサフルオロイソプロパノール（ＨＦＩＰ）であった。ＰＰＳの連続結晶相さらにはＰＥＴ繊維成分が除去された空隙を明瞭に観察することが可能であった。
【００４９】
実施例３
この実施例では、ポリ（エチレンテレフタレート）（ＰＥＴ）成分とポリ（フェニレンスルフィド）（ＰＰＳ）成分とから二成分スパンボンド布を製造した。ＰＥＴ成分は、０．６３ｄＬ／ｇの固有粘度を有し、Ｃｒｙｓｔａｒ（登録商標）ポリエステル（Ｍｅｒｇｅ  ４４１５）という商品名でＥ．Ｉ．ＤｕＰｏｎｔ  ｄｅ  Ｎｅｍｏｕｒｓから入手可能である。Ｆｏｒｔｒｏｎ（登録商標）ＰＰＳという商品名でＴｉｃｏｎａ  Ｅｎｇｉｎｅｅｒｉｎｇ  Ｐｏｌｙｍｅｒｓから入手可能なＰＰＳ成分は、７０ｗｔ％のグレード０３０９Ｃ１と３０ｗｔ％のグレード０３１７Ｃ１との混合物であった。ＰＰＳ成分は、３００℃で測定された約２５００ポアズの推定ゼロ剪断粘度を有していた。１２０℃の温度の通気乾燥機でＰＥＴ樹脂を５０百万分率未満の湿分含有率まで乾燥させた。１１５℃の温度の通気乾燥機でＰＰＳ樹脂を１５０百万分率未満の湿分含有率まで乾燥させた。ＰＥＴポリマーを２９０℃の押出し機で加熱し、ＰＰＳ樹脂を２９５℃の個別の押出し機で加熱した。２種のポリマーを紡糸パックアセンブリーに計量導入し、そこで２種の溶融体ストリームを個別に濾過し、次に、組み合わせて分配プレートのスタックに通し、鞘芯断面を有する多列のスパンボンド繊維を提供した。ＰＥＴ成分は芯を構成し、ＰＰＳ成分は鞘を構成した。
【００５０】
４３１６個の丸形キャピラリー開口からなる紡糸パックアセンブリーを２９５℃に加熱し、ＰＰＳポリマーおよびＰＥＴポリマーを１．０ｇ／孔／分のポリマースループット量で各キャピラリーに通して紡糸した。ＰＥＴ成分は、スパンボンド繊維の全重量の６０重量％を占めた。１２２ｃｍの長さにわたり延在するクロスフロークエンチで繊維を冷却した。矩形スロットジェットにより繊維束に細化力を提供した。紡糸パックとジェット入口との間の距離は、９２．５ｃｍであった。ジェットから出た繊維を６５．９ｍ／分で移動する形成ベルト上に捕集した。ベルトの下側に真空を適用して繊維をベルトに押し付けるのを支援した。次に、図１に示されるように、スパンボンド層をエンボスロールとアンビルロールとの間に通して、フィラメント間結合を達成した。結合条件は、１３５℃のロール温度および１０５０Ｎ／ｃｍのニップ圧であった。加熱結合の後、巻取り機を用いてスパンボンドシートからロールを形成した。
【００５１】
次に、実施例１の場合と同様に不織ウェブを平滑カレンダー処理した。カレンダー処理後、スパンボンドシートは、７６ｇ／ｍ2の坪量を有していた。
【００５２】
実施例４
この実施例では、ポリ（エチレンテレフタレート）（ＰＥＴ）成分とポリ（フェニレンスルフィド）（ＰＰＳ）成分とから二成分スパンボンド布を製造した。ＰＥＴ成分は、０．６７ｄＬ／ｇの固有粘度を有し、Ｃｒｙｓｔａｒ（登録商標）ポリエステル（Ｍｅｒｇｅ  ４４３４）という商品名でＥ．Ｉ．ＤｕＰｏｎｔ  ｄｅ  Ｎｅｍｏｕｒｓから入手可能である。Ｆｏｒｔｒｏｎ（登録商標）ＰＰＳという商品名でＴｉｃｏｎａ  Ｅｎｇｉｎｅｅｒｉｎｇ  Ｐｏｌｙｍｅｒｓから入手可能なＰＰＳ成分は、７０ｗｔ％のグレード０３０９Ｃ１と３０ｗｔ％のグレード０３１７Ｃ１との混合物であった。ＰＰＳ成分は、３００℃で測定された約２５００ポアズの推定ゼロ剪断粘度を有していた。１２０℃の温度の通気乾燥機でＰＥＴ樹脂を５０百万分率未満の湿分含有率まで乾燥させた。１１５℃の温度の通気乾燥機でＰＰＳ樹脂を１５０百万分率未満の湿分含有率まで乾燥させた。ＰＥＴポリマーを２９０℃の押出し機で加熱し、ＰＰＳ樹脂を２９５℃の個別の押出し機で加熱した。２種のポリマーを紡糸パックアセンブリーに計量導入し、そこで２種の溶融体ストリームを個別に濾過し、次に、組み合わせて分配プレートのスタックに通し、鞘芯断面を有する多列のスパンボンド繊維を提供した。ＰＥＴ成分は芯を構成し、ＰＰＳ成分は鞘を構成した。
【００５３】
４３１６個の丸形キャピラリー開口からなる紡糸パックアセンブリーを２９５℃に加熱し、ＰＰＳポリマーおよびＰＥＴポリマーを０．８ｇ／孔／分のポリマースループット量で各キャピラリーに通して紡糸した。ＰＥＴ成分は、スパンボンド繊維の全重量の７０重量％を占めた。１２２ｃｍの長さにわたり延在するクロスフロークエンチで繊維を冷却した。矩形スロットジェットにより繊維束に細化力を提供した。紡糸パックとジェット入口との間の距離は、９２．５ｃｍであった。ジェットから出た繊維を５２．７ｍ／分で移動する形成ベルト上に捕集した。ベルトの下側に真空を適用して繊維をベルトに押し付けるのを支援した。次に、図１に示されるように、スパンボンド層をエンボスロールとアンビルロールとの間に通して、フィラメント間結合を達成した。結合条件は、１３５℃のロール温度および１０５０Ｎ／ｃｍのニップ圧であった。加熱結合の後、巻取り機を用いてスパンボンドシートからロールを形成した。
【００５４】
次に、実施例１の場合と同様に不織ウェブを平滑カレンダー処理した。カレンダー処理後、スパンボンドシートは、７８ｇ／ｍ2の坪量を有していた。
【００５５】
実施例５
この実施例では、ポリ（エチレンテレフタレート）（ＰＥＴ）成分とポリ（フェニレンスルフィド）（ＰＰＳ）成分とから二成分スパンボンド布を製造した。ＰＥＴ成分は、０．６３ｄＬ／ｇの固有粘度を有し、Ｃｒｙｓｔａｒ（登録商標）ポリエステル（Ｍｅｒｇｅ  ４４１５）という商品名でＥ．Ｉ．ＤｕＰｏｎｔ  ｄｅ  Ｎｅｍｏｕｒｓから入手可能である。ＰＰＳ成分は、２．１６ｋｇの荷重下３１６℃で１０１ｇ／１０ｍｉｎのメルトフローインデックスを有し、Ｆｏｒｔｒｏｎ  ＰＰＳ０３０９Ｃ１という商品名でＴｉｃｏｎａ  Ｅｎｇｉｎｅｅｒｉｎｇ  Ｐｏｌｙｍｅｒｓから入手可能である。１２０℃の温度の通気乾燥機でＰＥＴ樹脂を５０百万分率未満の湿分含有率まで乾燥させた。１１５℃の温度の通気乾燥機でＰＰＳ樹脂を１５０百万分率未満の湿分含有率まで乾燥させた。ＰＥＴポリマーを２９０℃の押出し機で加熱し、ＰＰＳ樹脂を２９５℃の個別の押出し機で加熱した。２種のポリマーを紡糸パックアセンブリーに計量導入し、そこで２種の溶融体ストリームを個別に濾過し、次に、組み合わせて分配プレートのスタックに通し、鞘芯断面を有する多列のスパンボンド繊維を提供した。ＰＥＴ成分は芯を構成し、ＰＰＳ成分は鞘を構成した。
【００５６】
４３１６個の丸形キャピラリー開口からなる紡糸パックアセンブリーを２９５℃に加熱し、ＰＰＳポリマーおよびＰＥＴポリマーを０．８ｇ／孔／分のポリマースループット量で各キャピラリーに通して紡糸した。ＰＥＴ成分は、スパンボンド繊維の全重量の５０重量％を占めた。１２２ｃｍの長さにわたり延在するクロスフロークエンチで繊維を冷却した。矩形スロットジェットにより繊維束に細化力を提供した。紡糸パックとジェット入口との間の距離は、９２．５ｃｍであった。ジェットから出た繊維を５０．１ｍ／分で移動する形成ベルト上に捕集した。繊維は、１４．５ミクロンの平均直径を有していた。ベルトの下側に真空を適用して繊維をベルトに押し付けるのを支援した。次に、図１に示されるように、スパンボンド層をエンボスロールとアンビルロールとの間に通して、フィラメント間結合を達成した。結合条件は、１２０℃のロール温度および３５０Ｎ／ｃｍのニップ圧であった。加熱結合の後、巻取り機を用いてスパンボンドシートからロールを形成した。
【００５７】
次に、実施例１の場合と同様に不織ウェブを平滑カレンダー処理した。カレンダー処理後、スパンボンドシートは、８３ｇ／ｍ2の坪量を有していた。
【００５８】
実施例６
この実施例では、ポリ（エチレンテレフタレート）（ＰＥＴ）成分とポリ（フェニレンスルフィド）（ＰＰＳ）成分とから二成分スパンボンド布を製造した。ＰＥＴ成分は、０．６３ｄＬ／ｇの固有粘度を有し、Ｃｒｙｓｔａｒ（登録商標）ポリエステル（Ｍｅｒｇｅ  ４４１５）という商品名でＥ．Ｉ．ＤｕＰｏｎｔ  ｄｅ  Ｎｅｍｏｕｒｓから入手可能である。Ｆｏｒｔｒｏｎ（登録商標）ＰＰＳという商品名でＴｉｃｏｎａ  Ｅｎｇｉｎｅｅｒｉｎｇ  Ｐｏｌｙｍｅｒｓから入手可能なＰＰＳ成分は、７０ｗｔ％のグレード０３０９Ｃ１と３０ｗｔ％のグレード０３１７Ｃ１との混合物であった。ＰＰＳ成分は、３００℃で測定された約２５００ポアズの推定ゼロ剪断粘度を有していた。１２０℃の温度の通気乾燥機でＰＥＴ樹脂を５０百万分率未満の湿分含有率まで乾燥させた。１１５℃の温度の通気乾燥機でＰＰＳ樹脂を１５０百万分率未満の湿分含有率まで乾燥させた。ＰＥＴポリマーを２９０℃の押出し機で加熱し、ＰＰＳ樹脂を２９５℃の個別の押出し機で加熱した。２種のポリマーを紡糸パックアセンブリーに計量導入し、そこで２種の溶融体ストリームを個別に濾過し、次に、組み合わせて分配プレートのスタックに通し、鞘芯断面を有する多列のスパンボンド繊維を提供した。ＰＥＴ成分は芯を構成し、ＰＰＳ成分は鞘を構成した。
【００５９】
４３１６個の丸形キャピラリー開口からなる紡糸パックアセンブリーを２９５℃に加熱し、ＰＰＳポリマーおよびＰＥＴポリマーを１．０ｇ／孔／分のポリマースループット量で各キャピラリーに通して紡糸した。ＰＥＴ成分は、スパンボンド繊維の全重量の５０重量％を占めた。１２２ｃｍの長さにわたり延在するクロスフロークエンチで繊維を冷却した。矩形スロットジェットにより繊維束に細化力を提供した。紡糸パックとジェット入口との間の距離は、９２．５ｃｍであった。ジェットから出た繊維を８３．４ｍ／分で移動する形成ベルト上に捕集した。ベルトの下側に真空を適用して繊維をベルトに押し付けるのを支援した。次に、図１に示されるように、スパンボンド層をエンボスロールとアンビルロールとの間に通して、フィラメント間結合を達成した。結合条件は、１３５℃のロール温度および８７５Ｎ／ｃｍのニップ圧であった。加熱結合の後、巻取り機を用いてスパンボンドシートからロールを形成した。
【００６０】
次に、実施例１の場合と同様に不織ウェブを平滑カレンダー処理した。カレンダー処理後、スパンボンドシートは、５３ｇ／ｍ2の坪量を有していた。
【００６１】
実施例７
この実施例では、ポリ（エチレンテレフタレート）（ＰＥＴ）成分とポリ（フェニレンスルフィド）（ＰＰＳ）成分とから二成分スパンボンド布を製造した。ＰＥＴ成分は、０．６３ｄＬ／ｇの固有粘度を有し、Ｃｒｙｓｔａｒ（登録商標）ポリエステル（Ｍｅｒｇｅ  ４４１５）という商品名でＥ．Ｉ．ＤｕＰｏｎｔ  ｄｅ  Ｎｅｍｏｕｒｓから入手可能である。Ｆｏｒｔｒｏｎ（登録商標）ＰＰＳという商品名でＴｉｃｏｎａ  Ｅｎｇｉｎｅｅｒｉｎｇ  Ｐｏｌｙｍｅｒｓから入手可能なＰＰＳ成分は、７０ｗｔ％のグレード０３０９Ｃ１と３０ｗｔ％のグレード０３１７Ｃ１との混合物であった。ＰＰＳ成分は、３００℃で測定された約２５００ポアズの推定ゼロ剪断粘度を有する。１２０℃の温度の通気乾燥機でＰＥＴ樹脂を５０百万分率未満の湿分含有率まで乾燥させた。１１５℃の温度の通気乾燥機でＰＰＳ樹脂を１５０百万分率未満の湿分含有率まで乾燥させた。ＰＥＴポリマーを２９０℃の押出し機で加熱し、ＰＰＳ樹脂を２９５℃の個別の押出し機で加熱した。２種のポリマーを紡糸パックアセンブリーに計量導入し、そこで２種の溶融体ストリームを個別に濾過し、次に、組み合わせて分配プレートのスタックに通し、鞘芯断面を有する多列のスパンボンド繊維を提供した。ＰＥＴ成分は芯を構成し、ＰＰＳ成分は鞘を構成した。
【００６２】
４３１６個の丸形キャピラリー開口からなる紡糸パックアセンブリーを２９５℃に加熱し、ＰＰＳポリマーおよびＰＥＴポリマーを１．０ｇ／孔／分のポリマースループット量で各キャピラリーに通して紡糸した。ＰＥＴ成分は、スパンボンド繊維の全重量の５０重量％を占めた。１２２ｃｍの長さにわたり延在するクロスフロークエンチで繊維を冷却した。矩形スロットジェットにより繊維束に細化力を提供した。紡糸パックとジェット入口との間の距離は、９２．５ｃｍであった。ジェットから出た繊維を７１．５ｍ／分で移動する形成ベルト上に捕集した。ベルトの下側に真空を適用して繊維をベルトに押し付けるのを支援した。次に、図１に示されるように、スパンボンド層をエンボスロールとアンビルロールとの間に通して、フィラメント間結合を達成した。結合条件は、１４５℃のロール温度および８７５Ｎ／ｃｍのニップ圧であった。加熱結合の後、巻取り機を用いてスパンボンドシートからロールを形成した。この不織ウェブ材料のＤＳＣスペクトルは、一方または両方の成分の結晶化エンタルピーに関連付けられる１１９℃における１１．６３Ｊ／ｇの発熱ピークまたは冷結晶化ピーク、ならびにそれぞれＰＥＴ成分およびＰＰＳ成分の融点に関連付けられる２５８℃における２４．０８Ｊ／ｇおよび２８１℃における１２．３７Ｊ／ｇの吸熱ピークを有していた。このスパンボンドシートの広角Ｘ線回折パターンを取得したところ、スペクトル中にＰＰＳ結晶化の証拠は見られなかった。いくらのＰＥＴ結晶化は、はっきりと認められた。
【００６３】
次に、実施例１の場合と同様に不織ウェブを平滑カレンダー処理した。カレンダー処理後、スパンボンドシートは、６８ｇ／ｍ2の坪量を有していた。この平滑カレンダー工程後の材料のＤＳＣスペクトルは、１１９℃における発熱ピークを有していなかったが、ＰＥＴ成分およびＰＰＳ成分の融解エンタルピーに関連付けられる２５８℃および２８１℃における吸熱ピークは残っていた。この実施例の５０ｗｔ％を占めるＰＰＳの質量に基づいて、カレンダー処理前の結晶化エンタルピーとカレンダー処理後のＰＰＳ融解エンタルピーとの大きさの差は、１．４２Ｊ／ｇであった。実施例７の２つのＤＳＣスペクトル間の差から、追加の平滑カレンダープロセス工程は、繊維の成分の結晶化度を有意に増加させることが示唆される。それらは、この時点で実質的に結晶である。カレンダー処理されたスパンボンドシートの広角Ｘ線回折パターンを取得したところ、ＰＰＳ結晶化に関連付けられるピークが見られた。それに加えて、ＰＥＴ結晶化に関連付けられるピークは、強度が増加した。このことから、カレンダー工程は、アモルファスＰＰＳを結晶相に変換し、ＰＥＴ結晶化をさらに増強することが再度確認される。カレンダー処理されていないシートおよびカレンダー処理されたシートの両方で結晶ＰＰＳを同定するための参照文書は、“Ｘ−Ｒａｙ  Ｄｉｆｆｒａｃｔｉｏｎ  Ａｎａｌｙｓｉｓ  Ｔｅｃｈｎｉｑｕｅ  ｆｏｒ  Ｄｅｔｅｒｍｉｎｉｎｇ  ｔｈｅ  Ｐｏｌｙｍｅｒ  Ｃｒｙｓｔａｌｌｉｎｉｔｙ  ｉｎ  ａ  Ｐｏｌｙｐｈｅｎｙｌｅｎｅ  Ｓｕｌｆｉｄｅ  Ｃｏｍｐｏｓｉｔｅ  ｂｙ  Ｌｅｅ  ｅｔ  ａｌ，Ｐｏｌｙｍｅｒ  Ｃｏｍｐｏｓｉｔｅｓ，Ｄｅｃｅｍｂｅｒ  １９９５，Ｖｏｌ．１６，Ｎｏ６，ｐａｇｅｓ  ４８１  ｔｏ  ４８８である。
【００６４】
実施例８
この実施例では、ポリ（エチレンテレフタレート）（ＰＥＴ）成分とポリ（フェニレンスルフィド）（ＰＰＳ）成分とから二成分スパンボンド布を製造した。ＰＥＴ成分は、０．６３ｄＬ／ｇの固有粘度を有し、Ｃｒｙｓｔａｒ（登録商標）ポリエステル（Ｍｅｒｇｅ  ４４１５）という商品名でＥ．Ｉ．ＤｕＰｏｎｔ  ｄｅ  Ｎｅｍｏｕｒｓ（Ｗｉｌｍｉｎｇｔｏｎ，ＤＥ）から入手可能である。Ｆｏｒｔｒｏｎ（登録商標）ＰＰＳという商品名でＴｉｃｏｎａ  Ｅｎｇｉｎｅｅｒｉｎｇ  Ｐｏｌｙｍｅｒｓ（Ｆｌｏｒｅｎｃｅ，ＫＹ）から入手可能なＰＰＳ成分は、７０ｗｔ％のグレード０３０９Ｃ１と３０ｗｔ％のグレード０３１７Ｃ１との混合物であった。ＰＰＳ成分は、３００℃で測定された約２５００ポアズの推定ゼロ剪断粘度を有していた。１２０℃の温度の通気乾燥機でＰＥＴ樹脂を５０百万分率未満の湿分含有率まで乾燥させた。１１５℃の温度の通気乾燥機でＰＰＳ樹脂を１５０百万分率未満の湿分含有率まで乾燥させた。ＰＥＴポリマーを２９０℃の押出し機で加熱し、ＰＰＳ樹脂を２９５℃の個別の押出し機で加熱した。２種のポリマーを紡糸パックアセンブリーに計量導入し、そこで２種の溶融体ストリームを個別に濾過し、次に、組み合わせて分配プレートのスタックに通し、鞘芯断面を有する多列のスパンボンド繊維を提供した。そのような処理は、当業者に周知である。ＰＥＴ成分は芯を構成し、ＰＰＳ成分は鞘を構成した。
【００６５】
４３１６個の丸形キャピラリー開口からなる紡糸パックアセンブリーを２９５℃に加熱し、ＰＰＳポリマーおよびＰＥＴポリマーを１．１ｇ／孔／分のポリマースループット量で各キャピラリーに通して紡糸した。ＰＥＴ成分は、スパンボンド繊維の全重量の７０重量％を占めた。１２２ｃｍの長さにわたり延在するクロスフロークエンチで繊維を冷却した。矩形スロットジェットにより繊維束に細化力を提供した。紡糸パックとジェット入口との間の距離は、９２．５ｃｍであった。ジェットから出た繊維を９１．８ｍ／分で移動する形成ベルト上に捕集した。ベルトの下側に真空を適用して繊維をベルトに押し付けるのを支援した。次に、図１に示されるように、スパンボンド層をエンボスロールとアンビルロールとの間に通して、フィラメント間結合を達成した。結合条件は、１３５℃のロール温度および８７５Ｎ／ｃｍのニップ圧であった。加熱結合の後、巻取り機を用いてスパンボンドシートからロールを形成した。
【００６６】
次に、すでに結合されている不織ウェブのさらなる緻密化を達成するために、追加の工程で、不織ウェブを平滑カレンダー処理した。図３に示されるように、４２００Ｎ／ｃｍのニップ圧で７６．２ｃｍの直径を有する２個の加熱ステンレス鋼ロール間にウェブを通した。線速度は６１ｍ／分であり、ロールは２００℃の温度に加熱された。カレンダー処理後、スパンボンドシートは、５１ｇ／ｍ2の坪量を有していた。
【００６７】
スプレー接着剤を利用してポリエチレンテレフタレート（ＰＥＴ）フィルムの両面に接合された実施例８の不織層を含む電気絶縁積層体を製造した。ＰＥＴフィルムは、厚さ０．０７６ｍｍであり、Ｍｙｌａｒ（登録商標）ＥＬという商品名でＤｕＰｏｎｔ  Ｔｅｉｊｉｎ  ｆｉｌｍｓから入手した。不織シートをフィルムに結合するために使用した接着剤は、３Ｍ  Ｃｏｒｐｏｒａｔｉｏｎにより供給されるＳｕｐｅｒ  ７７  Ｓｐｒａｙ  Ａｄｈｅｓｉｖｅであった。ＰＥＴフィルムの片面に接着剤をスプレーし、カレンダー処理されたスパンボンドをフィルム上に配置し、そして２．３ｋｇのゴム被覆ハンドローラーを積層体上で転がすことにより、室温で積層体を形成した。次に、カレンダー処理されたスパンボンドをフィルムの他方の面に接合するために、この手順にもう一度従った。積層体のサンプルを耐電圧性に関して試験したところ、７２．２時間のメジアン破壊時間を有していた。
【００６８】
実施例９
この実施例では、ポリ（エチレンテレフタレート）（ＰＥＴ）成分とポリ（フェニレンスルフィド）（ＰＰＳ）成分とから二成分スパンボンド布を製造した。ＰＥＴ成分は、０．６３ｄＬ／ｇの固有粘度を有し、Ｃｒｙｓｔａｒ（登録商標）ポリエステル（Ｍｅｒｇｅ  ４４１５）という商品名でＥ．Ｉ．ＤｕＰｏｎｔ  ｄｅ  Ｎｅｍｏｕｒｓ（Ｗｉｌｍｉｎｇｔｏｎ，ＤＥ）から入手可能である。Ｆｏｒｔｒｏｎ（登録商標）ＰＰＳという商品名でＴｉｃｏｎａ  Ｅｎｇｉｎｅｅｒｉｎｇ  Ｐｏｌｙｍｅｒｓ（Ｆｌｏｒｅｎｃｅ，ＫＹ）から入手可能なＰＰＳ成分は、７０ｗｔ％のグレード０３０９Ｃ１と３０ｗｔ％のグレード０３１７Ｃ１との混合物であった。ＰＰＳ成分は、３００℃で測定された約２５００ポアズの推定ゼロ剪断粘度を有していた。１２０℃の温度の通気乾燥機でＰＥＴ樹脂を５０百万分率未満の湿分含有率まで乾燥させた。１１５℃の温度の通気乾燥機でＰＰＳ樹脂を１５０百万分率未満の湿分含有率まで乾燥させた。ＰＥＴポリマーを２９０℃の押出し機で加熱し、ＰＰＳ樹脂を２９５℃の個別の押出し機で加熱した。２種のポリマーを紡糸パックアセンブリーに計量導入し、そこで２種の溶融体ストリームを個別に濾過し、次に、組み合わせて分配プレートのスタックに通し、鞘芯断面を有する多列のスパンボンド繊維を提供した。そのような処理は、当業者に周知である。ＰＥＴ成分は芯を構成し、ＰＰＳ成分は鞘を構成した。
【００６９】
４３１６個の丸形キャピラリー開口からなる紡糸パックアセンブリーを２９５℃に加熱し、ＰＰＳポリマーおよびＰＥＴポリマーを１．１ｇ／孔／分のポリマースループット量で各キャピラリーに通して紡糸した。ＰＥＴ成分は、スパンボンド繊維の全重量の７０重量％を占めた。１２２ｃｍの長さにわたり延在するクロスフロークエンチで繊維を冷却した。矩形スロットジェットにより繊維束に細化力を提供した。紡糸パックとジェット入口との間の距離は、９２．５ｃｍであった。ジェットから出た繊維を９１．８ｍ／分で移動する形成ベルト上に捕集した。ベルトの下側に真空を適用して繊維をベルトに押し付けるのを支援した。次に、図１に示されるように、スパンボンド層をエンボスロールとアンビルロールとの間に通して、フィラメント間結合を達成した。結合条件は、１３５℃のロール温度および８７５Ｎ／ｃｍのニップ圧であった。加熱結合の後、巻取り機を用いてスパンボンドシートからロールを形成した。
【００７０】
次に、すでに結合されている不織ウェブのさらなる緻密化を達成するために、追加の工程で、不織ウェブを平滑カレンダー処理した。図３に示されるように、４２００Ｎ／ｃｍのニップ圧で７６．２ｃｍの直径を有する２個の加熱ステンレス鋼ロール間にウェブを通した。線速度は６１ｍ／分であり、ロールは２００℃の温度に加熱された。カレンダー処理後、スパンボンドシートは、５１ｇ／ｍ2の坪量を有していた。
【００７１】
接着剤を利用してポリエチレンテレフタレート（ＰＥＴ）フィルムの両面に接合された実施例９の不織層を含む電気絶縁積層体を製造した。グラビアロールにより接着剤を適用した。ＰＥＴフィルムは、０．０５１ｍｍの厚さであった。溶媒系熱硬化性接着剤をＰＥＴフィルムの両面に適用した。次に、フィルムを加熱して溶媒の大部分を除去した。次に、カレンダー処理されたスパンボンドをフィルムの両面に接合してニップに通した。積層体のサンプルを耐電圧性に関して試験したところ、３０２．３時間のメジアン破壊時間を有していた。
【００７２】
実施例１０
この実施例では、ポリ（エチレンテレフタレート）（ＰＥＴ）成分とポリ（フェニレンスルフィド）（ＰＰＳ）成分とから二成分スパンボンド布を製造した。ＰＥＴ成分は、０．６３ｄＬ／ｇの固有粘度を有し、Ｃｒｙｓｔａｒ（登録商標）ポリエステル（Ｍｅｒｇｅ  ４４１５）という商品名でＥ．Ｉ．ＤｕＰｏｎｔ  ｄｅ  Ｎｅｍｏｕｒｓ（Ｗｉｌｍｉｎｇｔｏｎ，ＤＥ）から入手可能である。Ｆｏｒｔｒｏｎ（登録商標）ＰＰＳという商品名でＴｉｃｏｎａ  Ｅｎｇｉｎｅｅｒｉｎｇ  Ｐｏｌｙｍｅｒｓ（Ｆｌｏｒｅｎｃｅ，ＫＹ）から入手可能なＰＰＳ成分は、７０ｗｔ％のグレード０３０９Ｃ１と３０ｗｔ％のグレード０３１７Ｃ１との混合物であった。ＰＰＳ成分は、３００℃で測定された約２５００ポアズの推定ゼロ剪断粘度を有していた。１２０℃の温度の通気乾燥機でＰＥＴ樹脂を５０百万分率未満の湿分含有率まで乾燥させた。１１５℃の温度の通気乾燥機でＰＰＳ樹脂を１５０百万分率未満の湿分含有率まで乾燥させた。ＰＥＴポリマーを２９０℃の押出し機で加熱し、ＰＰＳ樹脂を２９５℃の個別の押出し機で加熱した。２種のポリマーを紡糸パックアセンブリーに計量導入し、そこで２種の溶融体ストリームを個別に濾過し、次に、組み合わせて分配プレートのスタックに通し、鞘芯断面を有する多列のスパンボンド繊維を提供した。そのような処理は、当業者に周知である。ＰＥＴ成分は芯を構成し、ＰＰＳ成分は鞘を構成した。
【００７３】
４３１６個の丸形キャピラリー開口からなる紡糸パックアセンブリーを２９５℃に加熱し、ＰＰＳポリマーおよびＰＥＴポリマーを１．１ｇ／孔／分のポリマースループット量で各キャピラリーに通して紡糸した。ＰＥＴ成分は、スパンボンド繊維の全重量の７０重量％を占めた。１２２ｃｍの長さにわたり延在するクロスフロークエンチで繊維を冷却した。矩形スロットジェットにより繊維束に細化力を提供した。紡糸パックとジェット入口との間の距離は、９２．５ｃｍであった。ジェットから出た繊維を９１．８ｍ／分で移動する形成ベルト上に捕集した。ベルトの下側に真空を適用して繊維をベルトに押し付けるのを支援した。次に、図１に示されるように、スパンボンド層をエンボスロールとアンビルロールとの間に通して、フィラメント間結合を達成した。結合条件は、１３５℃のロール温度および８７５Ｎ／ｃｍのニップ圧であった。加熱結合の後、巻取り機を用いてスパンボンドシートからロールを形成した。
【００７４】
次に、すでに結合されている不織ウェブのさらなる緻密化を達成するために、追加の工程で、不織ウェブを平滑カレンダー処理した。図３に示されるように、４２００Ｎ／ｃｍのニップ圧で７６．２ｃｍの直径を有する２個の加熱ステンレス鋼ロール間にウェブを通した。線速度は６１ｍ／分であり、ロールは２００℃の温度に加熱された。カレンダー処理後、スパンボンドシートは、５１ｇ／ｍ2の坪量を有していた。
【００７５】
接着剤を利用してポリエチレンテレフタレート（ＰＥＴ）フィルムの片面に接合された比較例Ｇの不織層を含む電気絶縁積層体を製造した。グラビアロールにより接着剤を適用した。ＰＥＴフィルムは、０．０５１ｍｍの厚さであった。０．０３８ｍｍの厚さを有するＮｏｍｅｘ（登録商標）紙タイプ４６４の層をフィルムの他方の面に接合した。溶媒系熱硬化性接着剤をＰＥＴフィルムの両面に適用した。次に、フィルムを加熱して溶媒の大部分を除去した。次に、カレンダー処理されたスパンボンドをフィルムの片面に接合し、一方、Ｎｏｍｅｘ（登録商標）紙をフィルムの他方の面に適用し、そしてニップに通した。積層体のサンプルを耐電圧性に関して試験したところ、１５７．１時間のメジアン破壊時間を有していた。
【００７６】
比較例Ａ
この実施例では、ポリ（フェニレンスルフィド）（ＰＰＳ）から単一成分スパンボンド布を製造した。ＰＰＳは、２．１６ｋｇの荷重下３１６℃で１０１ｇ／１０ｍｉｎのメルトフローインデックスを有し、Ｆｏｒｔｒｏｎ  ＰＰＳ０３０９Ｃ１という商品名でＴｉｃｏｎａ  Ｅｎｇｉｎｅｅｒｉｎｇ  Ｐｏｌｙｍｅｒｓから入手可能である。１０５℃の温度の通気乾燥機でＰＰＳ樹脂を１５０百万分率未満の湿分含有率まで乾燥させた。ポリマーを押出し機で２９５℃に加熱した。ポリマーを紡糸パックアセンブリーに計量導入し、そこで溶融体ストリームを濾過し、次に、分配プレートのスタックに通して分配し、多列のスパンボンド繊維を提供した。
【００７７】
紡糸パックアセンブリーは、４３１６個の丸形キャピラリー開口で構成されていた。紡糸パックアセンブリーを２９０℃に加熱し、１．２ｇ／孔／分のポリマースループット量でポリマーを各キャピラリーに通して紡糸した。１２２ｃｍの長さにわたり延在するクロスフロークエンチで繊維を冷却した。矩形スロットジェットにより繊維束に細化力を提供した。紡糸パックとジェット入口との間の距離は、１２７ｃｍであった。ジェットから出た繊維を１０８ｍ／分で移動する形成ベルト上に捕集した。ベルトの下側に真空を適用して繊維をベルトに押し付けるのを支援した。次に、図１に示されるように、スパンボンド層をエンボスロールとアンビルロールとの間に通して、フィラメント間結合を達成した。結合条件は、１４５℃のロール温度および７００Ｎ／ｃｍのニップ圧であった。加熱結合の後、巻取り機を用いてスパンボンドシートからロールを形成した。
【００７８】
次に、実施例１の場合と同様に不織ウェブを平滑カレンダー処理した。カレンダー処理後、スパンボンドシートは、６６ｇ／ｍ2の坪量を有していた。
【００７９】
比較例Ｂ
この実施例では、不連続ポリ（フェニレンスルフィド）（ＰＰＳ）ステープル繊維から製造された単一成分カーディング処理不織ウェブは、Ｂｏｎｄｅｘ，  Ｉｎｃ．（Ｔｒｅｎｔｏｎ，ＳＣ．）から取得した。材料のグレードは、Ｒ０７３Ｇ００８であった。この材料のＤＳＣスペクトルは、ＰＰＳの結晶化エンタルピーに関連付けられる１２２．５℃における０．５７３３Ｊ／ｇの発熱ピーク、およびＰＰＳの融解エンタルピーに関連付けられる２８１．２℃における５８．３５Ｊ／ｇの吸熱ピークを有していた。次に、実施例１の場合と同様にこの不織ウェブを平滑カレンダー処理した。平滑カレンダー処理後、スパンボンドシートは、８６ｇ／ｍ2の坪量を有していた。この後カレンダー処理材料のＤＳＣスペクトルは、ＰＰＳの結晶化エンタルピーに関連付けられる１２３．０℃における１．０６４Ｊ／ｇの発熱ピーク、およびＰＰＳの融解エンタルピーに関連付けられる２８１．２℃における５７．５９Ｊ／ｇの吸熱ピークを有していた。ＰＰＳの質量に基づいて、カレンダー処理前の結晶化エンタルピーとカレンダー処理後のＰＰＳ融解エンタルピーとの大きさの差は、５７．０２Ｊ／ｇであった。この実施例の２つのＤＳＣスペクトル間の比較から、入手したままの材料は、すでに高結晶であり、カレンダー処理は、結晶化をさらに増大させなかったことが示唆される。
【００８０】
比較例Ｃ
この実施例では、ポリ（エチレンテレフタレート）（ＰＥＴ）成分とコポリエステル（ｃｏＰＥＴ）成分とから二成分スパンボンド布を製造した。ＰＥＴ成分は、０．６３ｄＬ／ｇの固有粘度を有し、Ｃｒｙｓｔａｒ（登録商標）ポリエステル（Ｍｅｒｇｅ  ４４１５）という商品名でＥ．Ｉ．ｄｕ  Ｐｏｎｔ  ｄｅ  Ｎｅｍｏｕｒｓから入手可能である。ｃｏＰＥＴ成分は、１７重量パーセント修飾型ジメチルイソフタレートＰＥＴコポリマーであり、同様にＤｕＰｏｎｔからＣｒｙｓｔａｒ（登録商標）Ｍｅｒｇｅ  ４４４６として入手可能である。１２０℃の温度の通気乾燥機でＰＥＴ樹脂を５０百万分率未満の湿分含有率まで乾燥させた。１００℃の温度の通気乾燥機でｃｏＰＥＴ樹脂を５０百万分率未満の湿分含有率まで乾燥させた。ポリマーを個別の押出し機で加熱し、ＰＥＴ樹脂を２９０℃に加熱し、ｃｏＰＥＴ樹脂を２７５℃に加熱した。２種のポリマーを紡糸パックアセンブリーに計量導入し、そこで２種の溶融体ストリームを個別に濾過し、次に、組み合わせて分配プレートのスタックに通し、鞘芯断面を有する多列のスパンボンド繊維を提供した。ＰＥＴ成分は芯を構成し、ｃｏＰＥＴ成分は鞘を構成した。
【００８１】
紡糸パックアセンブリーは、４３１６個の丸形キャピラリー開口で構成されていた。紡糸パックアセンブリーを２９５℃に加熱し、０．８ｇ／孔／分のポリマースループット量でポリマーを各キャピラリーに通して紡糸した。ＰＥＴ成分は、スパンボンド繊維の全重量の７０重量％を占めた。１２２ｃｍの長さにわたり延在するクロスフロークエンチで繊維を冷却した。矩形スロットジェットにより繊維束に細化力を提供した。紡糸パックとジェット入口との間の距離は、１２７ｃｍであった。ジェットから出た繊維を形成ベルト上に捕集した。ベルトの下側に真空を適用して繊維をベルトに押し付けるのを支援した。次に、スパンボンド層をエンボスロールとアンビルロールとの間で軽く結合させた。結合条件は、１６０℃のロール温度および７００Ｎ／ｃｍのニップ圧であった。加熱結合の後、巻取り機を用いてスパンボンドシートからロールを形成した。
【００８２】
次に、線速度が１５．２ｍ／分であり、鋼ロール温度が１１０℃であり、かつニップ圧が１４００Ｎ／ｃｍであったこと以外は実施例１の場合と同様に、不織ウェブをさらにカレンダー処理した。カレンダー処理後、スパンボンドシートは、７０ｇ／ｍ2の坪量を有していた。
【００８３】
比較例Ｄ
この実施例では、市販の不織ウェブをＩｎｎｏｖａｔｉｖｅ  Ｐａｐｅｒ  Ｔｅｃｈｎｏｌｏｇｉｅｓ（Ｔｉｌｔｏｎ，ＮＨ．）から入手した。ＴｈｅｒｍａｌＳｈｉｅｌｄという商品名で市販されているウェブは、ポリ（フェニレンスルフィド）（ＰＰＳ）繊維とポリ（エチレンテレフタレート）（ＰＥＴ）繊維との混合物を含んでいた。シートは、０．５ｍｍの厚さおよび４４ｇ／ｍ2の坪量を有していた。いかなる追加の平滑カレンダー処理をも行うことなく入手したままで、この不織布を評価した。
【００８４】
表１は、以上の実施例の繊維製造に関連する主要なパラメーターをまとめたものであり、表２は、これらの繊維から製造されたウェブの機械的試験結果をはじめとする主要な不織ウェブ特性を列挙したものである。
【００８５】
試験結果から、ＰＰＳ鞘／ＰＥＴ芯繊維のカレンダー処理不織布は、規格化空気抵抗により測定した場合、非鞘／芯構造の比較例または鞘／芯構造であるが異なる高分子成分である比較例と比較して、きわめて低い多孔度のウェブを提供することが示される。
【００８６】
機械的性質は、類似の傾向を示す。この不織ウェブのエッチング断面像を走査型電子顕微鏡下で検査した。エッチング媒体は、ポリエステル成分を溶解するがＰＰＳ材料を元のまま保持するヘキサフルオロイソプロパノール（ＨＦＩＰ）であった。不連続ＰＰＳ相を明瞭に観察することが可能であった。
【００８７】
比較例Ｅ
スプレー接着剤を利用してＰＥＴフィルムの両面に接合されたＮｏｍｅｘ（登録商標）紙タイプ４６４の層を含む電気絶縁積層体を製造した。紙は、０．０５３ｍｍの厚さを有し、ＤｕＰｏｎｔ（Ｗｉｌｍｉｎｇｔｏｎ  ＤＥ．）から入手した。ＰＥＴフィルムは、０．０７６ｍｍの厚さのＭｙｌａｒ（登録商標）ＥＬであった。紙をフィルムに結合するために使用した接着剤は、Ｓｕｐｅｒ  ７７  Ｓｐｒａｙ  Ａｄｈｅｓｉｖｅであった。ＰＥＴフィルムの片面に接着剤をスプレーし、カレンダー処理されたスパンボンドをフィルム上に配置し、そして２．３ｋｇのゴム被覆ハンドローラーを積層体上で転がすことにより、室温で積層体を形成した。次に、カレンダー処理されたスパンボンドをフィルムの他方の面に接合するために、この手順にもう一度従った。積層体のサンプルを耐電圧性に関して試験したところ、３７．６時間のメジアン破壊時間を有していた。
【００８８】
比較例Ｆ
スプレー接着剤を利用してＰＥＴフィルムの両面に接合されたＴｈｅｒｍａｌＳｈｉｅｌｄ（登録商標）紙（ポリ（フェニレンスルフィド）（ＰＰＳ）繊維とポリ（エチレンテレフタレート）（ＰＥＴ）繊維との混合物）の層を含む電気絶縁積層体を製造した。紙は、０．０６１ｍｍの厚さを有し、Ｉｎｎｏｖａｔｉｖｅ  Ｐａｐｅｒ  Ｔｅｃｈｎｏｌｏｇｉｅｓから入手した。ＰＥＴフィルムは、０．０７６ｍｍの厚さのＭｙｌａｒ（登録商標）ＥＬであった。紙をフィルムに結合するために使用した接着剤は、Ｓｕｐｅｒ  ７７  Ｓｐｒａｙ  Ａｄｈｅｓｉｖｅであった。ＰＥＴフィルムの片面に接着剤をスプレーし、カレンダー処理されたスパンボンドをフィルム上に配置し、そして２．３ｋｇのゴム被覆ハンドローラーを積層体上で転がすことにより、室温で積層体を形成した。次に、カレンダー処理されたスパンボンドをフィルムの他方の面に接合するために、この手順にもう一度従った。積層体のサンプルを耐電圧性に関して試験したところ、１６．１時間のメジアン破壊時間を有していた。
【００８９】
比較例Ｇ
この実施例では、接着剤を利用してＰＥＴフィルムの両面に接合されたＮｏｍｅｘ（登録商標）紙タイプ４６４の層を含む電気絶縁積層体を製造した。グラビアロールにより接着剤を適用した。ＰＥＴフィルムは、０．０５１ｍｍの厚さであった。紙は、０．０５３ｍｍの厚さを有し、ＤｕＰｏｎｔ（Ｗｉｌｍｉｎｇｔｏｎ  ＤＥ．）から入手した。溶媒系熱硬化性接着剤をＰＥＴフィルムの両面に適用した。次に、フィルムを加熱して溶媒の大部分を除去した。次に、Ｎｏｍｅｘ（登録商標）紙をフィルムの両面に接合してニップに通した。積層体のサンプルを耐電圧性に関して試験したところ、３７．６時間のメジアン破壊時間を有していた。
【００９０】
実施例８、９、および１０と比較例Ｅ、Ｆ、およびＧとの間の耐電圧性能の比較を表３に示す。これにより、電気絶縁積層体で伝統的に使用される他の紙材料と比較した場合の本発明に係る不織シートの利点が明確に実証される。
【００９１】
実施例１０に係る積層体の外層の一方のみを交換しても、依然として非常に良好な平均破壊時間性能を与える。また、本発明に係る不織シートの規格化空気抵抗は、ほとんどの場合、比較例のものよりも著しく良好であることが観測された。
【００９２】
【表１】
2012512336.tif 000003
【００９３】
【表２】
2012512336.tif 000004
【００９４】
【表３】
2012512336.tif 000005
【図１】
2012512336.tif 000006
【図２】
2012512336.tif 000007
【図３】
2012512336.tif 000008
【図４】
2012512336.tif 000009
【国際調査報告】
2012512336.tif 000010
2012512336.tif 000011
2012512336.tif 000012